(57)【要約】【課題】優れた吸汗性とドレープ性を有する嵩高編物提供すること。【解決手段】フィラメントの断面形状が２個所以上のくびれ部を有する断面扁平度２〜６の扁平断面であり、かつ繊維形成性熱可塑性ポリマーからなるマルチフィラメント（Ａ）を５０重量％以上含むことを特徴とする吸汗性とドレープ性を有する嵩高編物。【選択図】　図１
2004052167.tif 000002
【特許請求の範囲】
【請求項１】
フィラメントの断面形状が２個所以上のくびれ部を有する断面扁平度２〜６の扁平断面であり、繊維形成性熱可塑性ポリマーからなるマルチフィラメント（Ａ）を５０重量％以上含むことを特徴とする吸汗性とドレープ性を有する嵩高編物。
【請求項２】
マルチフィラメント（Ａ）が艶消し剤を１重量％以上含む請求項１に記載の吸汗性とドレープ性を有する嵩高編物。
【請求項３】
マルチフィラメント（Ａ）の総繊度が３０〜１７０ｄｔｅｘの範囲である請求項１または請求項２に記載の吸汗性とドレープ性を有する嵩高編物。
【請求項４】
下記の式で求められる係数Ｋが３０×１０３以下である請求項１〜３のいずれかに記載の吸汗性とドレープ性を有する嵩高編物。
Ｋ＝Ｃｏ×Ｗｅ×（Ｄ／１．１）１／２
ただし、Ｃｏは編物のコース（本／２．５４ｃｍ）、Ｗｅは編物のウエール（本／２．５４ｃｍ）、Ｄは編物を構成する糸条の総繊度の平均（ｄｔｅｘ）である。
【請求項５】
編物の嵩高性が２．１ｃｍ３／ｇ以上である請求項１〜４のいずれかに記載の吸汗性とドレープ性を有する嵩高編物。
【請求項６】
編物の曲げ剛性が０．０１７ｃＮ・ｃｍ２／ｃｍ以下である請求項１〜５のいずれかに記載の吸汗性とドレープ性を有する嵩高編物。
【請求項７】
バイレック法による吸汗性が３０ｍｍ以上である請求項１〜６のいずれかに記載の吸汗性とドレープ性を有する嵩高編物。
【発明の詳細な説明】
【０００１】
【発明の属する技術分野】
本発明は、吸汗性とドレープ性を有する嵩高編物に関するものである。
【０００２】
【従来の技術】
従来より、ポリエステルやポリアミドなどの合成繊維は、その優れた特性により衣料用から産業用と広い範囲に用いられている。特に、ポリエステル繊維は強度、寸法安定性、イージーケアー性等多くの優れた特徴を備えている。このため、ポリエステルなどの合成繊維を用いた編物が、広い範囲で多数提案されている。
【０００３】
しかしながら、ポリエステルなどの合成繊維からなる編み物は、前記の優れた性質を有する反面、インナーなどの肌着分野に用いた場合に、一般にドレープ性が低いため、風合いが硬く肌触りが気になるという欠点があった。特に嵩高性を高めるために、仮撚加工糸を用いて編物を編成したり、嵩高編地構造を採用すると、ドレープ性がさらに低下するという問題があった。
【０００４】
かかるドレープ性を高める方法としては、布帛にアルカリ減量加工を施す方法やポリマー中に二酸化チタンを所定量含有させる方法、加撚された糸条を用いて布帛を構成する方法などが知られているが、ドレープ性と前記の嵩高性は相反する性能であるため、両者を十分満足させるものはこれまで十分には提案されておらず、その解決が望まれていた。
【０００５】
他方、合成繊維からなる編物では、綿などの天然繊維からなる編物と比較して、吸汗性に劣るという欠点があった。
【０００６】
かかる吸汗性を合成繊維に付与する方法としては、親水化剤を用いて編物に吸水加工を施すことが知られているが、用途によっては、さらに優れた吸汗性が望まれていた。
【０００７】
【発明が解決しようとする課題】
本発明は、前記従来技術の問題を解消するためになされたものであり、本発明の目的は、優れた吸汗性とドレープ性を有する嵩高編物を提供することにある。
【０００８】
【課題を解決するための手段】
本発明者は、フィラメントが特定のくびれ部を有する扁平断面糸であるマルチフィラメントを用いて編物を構成することにより、マルチフィラメントが、編物連結点の接圧により緻密でワイドに広がった集合体となるため、優れたドレープ性と嵩高性が得られること、また、かかる編物はくびれ部の毛細管現象によって優れた吸汗性を有することを見出した。そして、さらに鋭意検討を重ねることにより、本発明を完成するに至った。
【０００９】
かくして、本発明によれば、「フィラメントの断面形状が２個所以上のくびれ部を有する断面扁平度２〜６の扁平断面であり、かつ繊維形成性熱可塑性ポリマーからなるマルチフィラメント（Ａ）を５０重量％以上含むことを特徴とする吸汗性とドレープ性を有する嵩高編物」が提供される。
【００１０】
その際、マルチフィラメント（Ａ）が艶消し剤を１重量％以上含むと、より優れたドレープ性が得られ好ましい。
【００１１】
【発明の実施の形態】
以下に本発明を詳細に説明する。
まず、マルチフィラメント（Ａ）は、繊維軸に対して直角方向の断面形状（横断面形状）が、２個所以上（好ましくは３〜５個所）のくびれ部を有する断面扁平度２〜６（好ましくは３〜５）のフィラメント（単糸）からなる。
【００１２】
ここで、断面扁平度とは、フィラメントの横断面において、長辺の長さ（Ｂ）と短辺の長さ（Ｃ）との比（Ｂ／Ｃ）である。該断面扁平度が２よりも小さいと、フィラメントの曲げ剛性が高くなるため、十分なドレープ性を得ることができず好ましくない。逆に、該断面扁平度が６を越えると、製糸性が困難となるため好ましくない。
【００１３】
次に、くびれ部とは図１に模式的に示すように、短辺の長さ（Ｃ）が短くなっている部分のことである。かかるくびれ部において、凹部の深さとしては、辺の長さ（Ｃ）の最大値と最小値の比（Ｃの最大／Ｃの最小）で１．０５以上（好ましくは１．１以上）となる深さであることが好ましい。また、図１において凹部が両側部に形成されているものを例示するが、一方の側部にのみ、凹部が形成されていてもよい。該くびれ部の個数は２個所以上である必要があり、くびれ部が１個所以下では、くびれ部において十分な毛細管現象が作用せず、満足な吸汗性が得られず好ましくない。該くびれ部の個数は２個所以上であれば特に限定されないが、製糸性を考慮すると３〜５箇所が適当である。なお、図１は、くびれ部が３個所の場合を例示するものである。
【００１４】
次に、マルチフィラメント（Ａ）は、繊維形成性熱可塑性ポリマーからなる。該繊維形成性熱可塑性ポリマーとしては、特に限定されないが、ポリエチレンテレフタレートやポリトリメチレンテレフタレートに代表されるポリエステル、ポリアミド、ポリ塩化ビニリデン、ポリプロピレンなどの合成繊維を使用することができる。なかでも、製造の容易さから、溶融紡糸で得られるポリエステル、ポリアミド、ポリ塩化ビニリデン、ポリプロピレンなどの合成繊維が好ましく例示される。
【００１５】
そして、該繊維形成性熱可塑性ポリマーに艶消し剤が、０．２重量％以上（より好ましくは０．４〜３．５重量％、特に好ましくは１．０〜２．５重量％）含まれることがさらに優れたドレープ性を得る上で好ましい。かかる艶消し剤としては、二酸化チタンなどの公知の無機微粒子を使用することができる。該艶消し剤の重量比率が、繊維重量に対して０．２重量％未満では、十分なドレープ性を得ることができない恐れがある。
【００１６】
前記の繊維形成性熱可塑性ポリマーには、艶消し剤以外に、本発明の目的を損なわない範囲内で必要に応じて、微細孔形成剤、カチオン可染剤、着色防止剤、熱安定剤、難燃剤、蛍光増白剤、着色剤、帯電防止剤、吸湿剤、抗菌剤、無機微粒子等を１種又は２種以上を添加してもよい。
【００１７】
マルチフィラメント（Ａ）の繊維形態としては、特に限定されず、長繊維でも短繊維でもよい。また、マルチフィラメント（Ａ）は加撚されていてもよいし、加撚されてなくてもよい。さらには、該マルチフィラメント（Ａ）は、仮撚捲縮加工や、タスラン加工やインターレース加工などの空気加工が施されたものでもよい。
【００１８】
該マルチフィラメント（Ａ）の総繊度、単糸繊度については、特に限定されないが、優れたドレープ性を得る上で、総繊度２０〜１７０ｄｔｅｘ（より好ましくは３０〜１００ｄｔｅｘ）、単糸繊度０．５〜５ｄｔｅｘ（より好ましくは１〜４ｄｔｅｘ）の範囲が適当である。
【００１９】
本発明の嵩高編物において、前記のマルチフィラメント（Ａ）が編物の全重量に対して、５０重量％以上（好ましくは６０重量％以上）含まれる必要がある。該マルチフィラメント（Ａ）の含有量が５０重量％よりも小さいと十分な嵩高性、ドレープ性、吸汗性が得られず好ましくない。マルチフィラメント（Ａ）の含有量が、前記の範囲であれば、マルチフィラメント（Ａ）と制電糸などの機能糸とを交編してもよい。また、マルチフィラメント（Ａ）と他の糸とで複合糸とし、該複合糸で編物を編成してもよい。
【００２０】
本発明の編物において、編地密度は特に限定されないが、ドレープ性と嵩高性の両方の性能を満足する上で、４０〜８０コース／２．５４ｃｍ（より好ましくは５０〜７０コース／２．５４ｃｍ）、３０〜７０ウエール／２．５４ｃｍ（より好ましくは４０〜６５コース／２．５４ｃｍ）の範囲が適当である。
【００２１】
特に、下記の式で求められる係数Ｋが３０×１０３以下（より好ましくは１７×１０３〜２８×１０３）の範囲であることが好ましい。
Ｋ＝Ｃｏ×Ｗｅ×（Ｄ／１．１）１／２
ただし、Ｃｏは編物のコース（本／２．５４ｃｍ）、Ｗｅは編物のウエール（本／２．５４ｃｍ）、Ｄは編物を構成する糸条の総繊度の平均（ｄｔｅｘ）である。
【００２２】
前記のＫ値が３０×１０３より大きいと、十分な嵩高性が得られず好ましくない。逆に、該Ｋ値が１７×１０３よりも小さいと、吸汗性が低下する恐れがある。
【００２３】
本発明の嵩性編物において、編組織は特に限定されず、経編みや丸編みの公知の編み組織を使用することができ、ポンチローマ、ミラノリブ、タックリブ、裏鹿の子、シングルピケ、ダブルピケ等の丸編地や、ハーフ、サテン、バックハーフ、クインズコード、シャークスキン等のシングル経編地や、ダブルラッセル、ダブルトリコット等の２重経編地があげられる。
【００２４】
本発明の嵩高編物は、前記のマルチフィラメント（Ａ）を用いて常法の製編方法で製編することができる。また、アルカリ減量加工や常法の染色仕上げ加工が施されてもよい。さらには、常法の吸水加工、撥水加工、起毛加工、さらには、紫外線遮蔽あるいは制電剤、抗菌剤、消臭剤、防虫剤、蓄光剤、再帰反射剤等の機能を付与する各種加工を付加適用してもよい。
【００２５】
このようにして得られた本発明の嵩高編物は、編物の嵩高性で２．１ｃｍ３／ｇ以上（より好ましくは２．２ｃｍ３／ｇ以上）であることが好ましい。また、編物のドレープ性としては、編物の曲げ剛性で０．０１７ｃＮ・ｃｍ２／ｃｍ以下（より好ましくは０．０１５以下）であることが好ましい。さらには、バイレック法による吸汗性が３０ｍｍ以上（より好ましく４０ｍｍ以上）であることが好ましい。
【００２６】
これらの嵩高性、ドレープ性、吸汗性を有する編物は、前記のマルチフィラメント（Ａ）を５０重量％以上用いて、編地の密度等の製編条件を適宜選定することにより容易に得られる。
【００２７】
本発明の嵩高編物において、マルチフィラメント（Ａ）を構成するフィラメントの横断面形状が扁平であるため、編物中において、マルチフィラメント（Ａ）は、編物連結点の接圧により、緻密かつワイドに広がった構造を有しながら、編地のループを形成するため、優れた嵩高性が得られる。同時に、マルチフィラメント（Ａ）がワイドに広がった構造を有する結果、曲げ剛性が低くなり優れたドレープ性が得られる。その際、編物連結点において、くびれ部（凹部）は他方の糸に接触し難いため、フラットな扁平形状を有するものよりも、一層優れたドレープ性を得ることができる。
【００２８】
さらに、フィラメントのくびれ部に毛細管現象によって水分が拡散されるため、優れた吸汗性が得られる。
【００２９】
【実施例】
次に本発明の実施例及び比較例を詳述するが、本発明はこれらによって限定されるものではない。なお、実施例中の各測定項目は下記の方法で測定した。
＜吸汗性＞ＪＩＳ１０９６（バイレック法）により測定した。
＜嵩高性＞ＪＩＳ１０１８（かさ高度）により測定した。
＜曲げ剛性＞ＫＥＳ法により曲げ剛性（ｃＮ・ｃｍ２／ｃｍ）ハンドリングにてソフト性を評価し、ソフト、ややソフト、普通、やや硬い、硬いの５段階評価を行った。
＜風合い＞ハンドリングにてソフト性を評価し、ソフト、ややソフト、普通、やや硬い、硬いの５段階評価を行った。
＜総合評価＞非常に優れているものを◎、優れているものを○、やや劣るものを△、劣るものを×とした。
【００３０】
［実施例１］
艶消し剤としての二酸化チタンを２．５重量％含むポリエチレンテレフタレートを４つ山扁平断面（くびれ部３個所）に穿孔された口金より、紡糸温度３００℃で紡出し、４０００ｍ／ｍｉｎで引き取り、一旦巻き取ることなく引き続き１．３倍に延伸し、フィラメントの横断面形状が図１に示すような、くびれ部（短辺の長さＣの最大／最小＝１．２）を３個所有する扁平断面（断面扁平度３．２）のマルチフィラメント（Ａ）８４ｄｔｅｘ／３０ｆｉｌを得た。
【００３１】
次いで、該マルチフィラメント（Ａ）を無撚でフロント筬とバック筬に供給し、常法の製織方法（トリコット編機、２８Ｇ、ハーフ）により、該マルチフィラメント（Ａ）１００％使いの編物を得た。そして、常法の染色加工を施すことにより、編組織（フロント：１２／１０、バック：１０／２３、６２コース／２．５４ｃｍ、５０ウエール／２．５４ｃｍ、Ｋ値２６．８４×１０３）の嵩高編物を得た。
【００３２】
該嵩高編物において、吸汗性５６ｍｍ、嵩高性２．２７ｃｍ３／ｇ、曲げ剛性０．０１７ｃＮ・ｃｍ２／ｃｍ、風合いソフトで、総合評価◎であった。
【００３３】
［実施例２］
実施例１において、糸使いは同じで、編み密度を変えることにより、編物のＫ値を３０×１０３に変える以外は、実施例１と同様にして嵩高編物を得た。
【００３４】
該嵩高編物において、吸汗性５７ｍｍ、嵩高性２．２０ｃｍ３／ｇ、曲げ剛性０．０１８ｃＮ・ｃｍ２／ｃｍ、風合いややソフトで、総合評価○であった。
【００３５】
［実施例３］
実施例１において、二酸化チタンの含有量を０．２重量％に変える以外は、実施例１と同様にして嵩高編物を得た。
【００３６】
該嵩高編物において、吸汗性５６ｍｍ、嵩高性２．２０ｃｍ３／ｇ、曲げ剛性０．０１８ｃＮ・ｃｍ２／ｃｍ、風合いソフトで、総合評価○であった。
【００３７】
［比較例１］
実施例１において、フィラメントの横断面形状を、丸断面に変える以外は実施例１と同様にして、嵩高編物を得た。
【００３８】
該嵩高編物において、吸汗性２５ｍｍ、嵩高性２．０８ｃｍ３／ｇ、曲げ剛性０．０２４ｃＮ・ｃｍ２／ｃｍ、風合いやや硬いで、総合評価×であった。
【００３９】
［比較例２］
実施例１において、マルチフィラメント（Ａ）を１０重量％、比較例１で用いたマルチフィラメントと同じものを９０重量％用いる以外は、実施例１と同様にして嵩高編物を得た。
【００４０】
該嵩高編物において、吸汗性２８ｍｍ、嵩高性２．１０ｃｍ３／ｇ、曲げ剛性０．０２２ｃＮ・ｃｍ２／ｃｍ、風合い普通で、総合評価△であった。
【００４１】
【発明の効果】
本発明によれば、優れた吸汗性とドレープ性を有する嵩高編物が提供される。かかる嵩高編物は、インナー等の肌着分野などの用途に好適である。
【図面の簡単な説明】
【図１】本発明に係るくびれ部を有する扁平断面形状を模式的に例示したものである。
【符号の説明】
１　　　くびれ部
【図１】
2004052167.tif 000003